(57)【要約】  本発明は、経済性に優れ風合い良好な耐炎性および高視認性を有する布帛を提供する。本発明の布帛は、一方の面（Ａ面）が、主にＩＳＯ  ２０４７１に規定された色座標内及び輝度率に染色可能な繊維からなる糸条で構成され、他方の面（Ｂ面）が、主に自己消火性を有する難燃繊維と非溶融繊維の混紡された糸条で構成されてなり、前記Ａ面を構成するＩＳＯ  ２０４７１に規定された色座標内及び輝度率に染色可能な繊維がポリエステル系繊維、ナイロン系繊維、および／またはアクリル繊維であり、前記Ｂ面を構成する非溶融繊維がセルロース系繊維、自己消火性繊維がモダクリル繊維である。
2016152814.tif 000002
【特許請求の範囲】
【請求項１】
一方の面（Ａ面）が、主にＩＳＯ  ２０４７１に規定された色座標内及び輝度率に染色可能な繊維からなる糸条で構成され、他方の面（Ｂ面）が、主に自己消火性を有する難燃繊維と非溶融繊維の混紡された糸条で構成されてなる布帛。
【請求項２】
タテ糸またはヨコ糸の一部を結節点として２つの面をつないだ二重織物である請求項１に記載の布帛。
【請求項３】
前記一方の面（Ａ面）を構成する前記ＩＳＯ  ２０４７１に規定された色座標内及び輝度率で染色可能な繊維が、ポリエステル系繊維、ナイロン系繊維、アクリル系繊維のいずれか、またはこれら複数の繊維からなる請求項１または２に記載の布帛。
【請求項４】
前記他方の面（Ｂ面）を構成する前記非溶融繊維がセルロース系繊維である請求項１〜３のいずれかに記載の布帛。
【請求項５】
前記他方の面（Ｂ面）を構成する前記自己消火性を有する難燃繊維と前記非溶融繊維との混紡割合が、質量比で６０：４０〜９５：５の範囲である請求項１〜４のいずれかに記載の布帛。  
【請求項６】
前記他方の面（Ｂ面）を構成する前記自己消火性を有する難燃繊維がモダクリル繊維である請求項１〜５のいずれかに記載の布帛。
【請求項７】
ＪＩＳ  Ｌ  １０９１  Ｅ法で測定されたＬＯＩ値（限界酸素指数）が２６以上である請求項１〜６のいずれかに記載の布帛。
【請求項８】
請求項１〜７のいずれかに記載の布帛を、一方の面（Ａ面）が表側、他方の面（Ｂ面）が裏側となるように構成されてなる衣料。
【発明の詳細な説明】
【技術分野】
【０００１】
本発明は、難燃性で高視認性の布帛および衣料に関するものである。
【背景技術】
【０００２】
路上や屋外作業で、作業車両や乗用車との接触事故リスクにさらされている作業分野がある。これらの接触事故を未然に防ぐために、運転者に対して存在をアピールすることができる高い視認性を持った作業服は効果的である。このような分野の作業服は、通常、生地自体が蛍光イエローや蛍光オレンジに染色され、さらに一部に再帰反射素材を取り入れた衣料が用いられる。例えば、ＩＳＯ  ２０４７１規格に高視認性衣料が規定されている。【０００３】
これらの高視認性衣料が要求される作業分野の中でも、さらに難燃性の必要な作業分野がある。例えば、消防隊員や溶接等の火気作業をする一部の建設現場、線路保全、可燃性物質の取扱いをするガソリンスタンドおよび一部の塗装作業などの作業分野である。これらの作業分野の衣料は、高視認性であることに加え、難燃性であることが求められる。【０００４】
しかしながら、一般に難燃性のある繊維は、染色性が悪いか、あるいは染色ができても色堅牢度が不良であるため、十分な高視認性を維持することが難しいという課題がある。【０００５】
その課題の一つの解決策として、あらかじめ高視認に原着したフィラメントを表面に配し、裏面に熱安定なアラミド繊維などの糸と自己消火性のモダクリル繊維などの糸との組み合わせを配した二重織物が提案されている（例えば、特許文献１参照）。【０００６】
また別の解決策として、高視認に染色可能な難燃性ポリエステル繊維などからなる難燃性可染糸と、アラミド系繊維などの非溶融繊維糸とを両面仕立てにした布帛が提案されている（例えば、特許文献２参照。）。
【先行技術文献】
【特許文献】
【０００７】
【特許文献１】特許第３９９４０５４号公報
【特許文献２】特表２０１３−５２２４９４号公報
【発明の概要】
【発明が解決しようとする課題】
【０００８】
しかしながら、特許文献１の提案で用いられる二重織物の表面に使用する原着糸は予め色が決まっているため、受注に合わせて染色を分けることができず、ある程度在庫を持つと保管費用がかかるという課題を有している。また、特許文献１および２のどちらの提案も、アラミド系繊維を使用しており、得られた布帛はざらざらした硬い風合いであることと、材料費が高いという課題がある。【０００９】
そこで本発明の目的は、一方の面に高視認染色可能な繊維を配することにより高視認性を付与するとともに、他方の面に自己消火性の繊維と汎用性の非溶融繊維とを併用することにより難燃性を保持することができ、経済性および耐光性に優れ、風合い良好な布帛および衣料を提供することにある。
【課題を解決するための手段】
【００１０】
本発明は、前記の課題を解決せんとするものであって、本発明の布帛は、一方の面（Ａ面）が、主にＩＳＯ  ２０４７１に規定された色座標内及び輝度率に染色可能な繊維からなる糸条で構成され、他方の面（Ｂ面）が、主に自己消火性を有する難燃繊維と非溶融繊維の混紡された糸条で構成されてなる布帛である。【００１１】
本発明の布帛の好ましい態様によれば、前記の布帛は、タテ糸またはヨコ糸の一部を結節点として２つの面をつないだ二重織物である。【００１２】
本発明の布帛の好ましい態様によれば、前記の一方の面（Ａ面）を構成する前記ＩＳＯ  ２０４７１に規定された色座標内及び輝度率に染色可能な繊維は、ポリエステル系繊維、ナイロン系繊維、アクリル系繊維のいずれか、またはこれら複数の繊維からなる。【００１３】
本発明の布帛の好ましい態様によれば、前記の他方の面（Ｂ面）を構成する前記非溶融繊維は、セルロース系繊維である。【００１４】
本発明の布帛の好ましい態様によれば、前記の他方の面（Ｂ面）を構成する前記自己消火性を有する難燃繊維と前記非溶融繊維との混紡割合は、質量比で６０：４０〜９５：５の範囲である。【００１５】
本発明の布帛の好ましい態様によれば、前記の他方の面（Ｂ面）を構成する前記自己消火性を有する難燃繊維は、モダクリル繊維である。【００１６】
本発明の布帛の好ましい態様によれば、前記の布帛のＪＩＳ  Ｌ  １０９１  Ｅ法で測定されたＬＯＩ値（限界酸素指数）は、２６以上である。【００１７】
本発明の衣料の好ましい態様によれば、前記のいずれかに記載の布帛を、一方の面（Ａ面）が表側、他方の面（Ｂ面）が裏側となるように構成されてなる。
【発明の効果】
【００１８】
本発明によれば、高価なアラミド系繊維を用いることなく、経済性および耐光性に優れるとともに、風合い良好な難燃性と高視認性を有する布帛および衣料を得ることができる。また、本発明の布帛および衣料は、他方の面（Ｂ面）にアラミド繊維と比較してヤング率の低い自己消火性を有する難燃繊維と非溶融性繊維を用いるため、ソフトで着心地の良い布帛が得られる。
【図面の簡単な説明】
【００１９】
【図１】図１は、本発明の布帛の二重織組織を例示説明するための模式断面図である。
【発明を実施するための形態】
【００２０】
本発明の布帛は、一方の面（Ａ面）が、主にＩＳＯ  ２０４７１に規定された色座標内及び輝度率に染色可能（以下、「高視認染料で染色可能」と称することもある）な繊維からなる糸条で構成され、他方の面（Ｂ面）が、主に自己消火性を有する難燃繊維と非溶融繊維の混紡された糸条で構成されてなる布帛である。
【００２１】
本明細書において、良好な難燃性とは、難燃防護服の規格であるＩＳＯ  １４１１６を満たす布帛であり、ＩＳＯ  １５０２５Ａ法による耐炎性試験で、穴あきが無いことおよび残炎時間が２秒以下であるものをいう。
【００２２】
また、本明細書において、良好な高視認性とは、蛍光イエローや蛍光オレンジなどであり、ＩＳＯ  ２０４７１、ＥＮ１１５０に規定された色座標内であり輝度率の条件、すなわち、ＩＳＯ  ２０４７１（２０１３年）に規定された試験を行い、蛍光イエローの色座標は、（ｘ、ｙ）：（０．３８７、０．６１０）（０．３５６、０．４９４）（０．３９８、０．４５２）（０．４６０、０．５４０）の範囲内で、輝度率βは０．７０を上回るもの、蛍光オレンジの色座標は（ｘ、ｙ）：（０．６１０、０．３９０）（０．５３５、０．３７５）（０．５７０、０．３４０）（０．６５５、０．３４５）の範囲内で、輝度率βは０．４０を上回るものをいう。
【００２３】
本発明における布帛の一方の面（Ａ面）には、主に高視認染料で染色可能な繊維からなる糸条を配置することが重要である。本発明で用いられる高視認染料で染色可能な繊維としては、分散染料で染色可能なポリエステル系繊維、カチオン染料で染色可能なアクリル系繊維、およびカチオン染料で染色できるように改質されたポリエステル系繊維、酸性染料で染色可能なナイロン系繊維等が挙げられる。本発明における布帛の一方の面（Ａ面）には、この高視認染料で染色可能な繊維以外の繊維を使用することもできるが、高視認染料で染色可能な繊維の割合は、Ａ面の表面積のうち少なくとも９０％以上が望ましい。Ａ面に使用する高視認以外の目的を持った繊維としては、例えば、異色に染色可能な異素材繊維や、制電性を付与するための金属塩含有糸、カーボン含有糸、カーボン糸などが例示され、これらの繊維等をストライプ状や格子状などに配置しても良い。Ａ面での高視認染料で染色可能な繊維の割合は、布帛のＡ面を顕微鏡観察した際の面積比で算出すればよい。本発明の布帛のＡ面の耐光堅牢度を維持するために、セルロース系繊維は配合しないことが望ましい。
【００２４】
上記のポリエステル系繊維は一般的な衣料用ポリエステル繊維であり、例として東レ製のポリエステル繊維“テトロン”（登録商標）が挙げられる。アクリル系繊維は、一般的な衣料用アクリル繊維であり、例として東レ製のアクリル繊維“トレロン”（登録商標）が挙げられる。カチオン染料で染色できるよう改質されたポリエステル系繊維とは、カチオン染料の染着座席を共重合させたポリエステル繊維のことであり、東レ製のポリエステル繊維「ＬＯＣ」、「ＬＯＣ  ＩＩ」、および“ポリロフト”（登録商標）などが挙げられる。ナイロン系繊維は一般的な衣料用ナイロン繊維であり、例として“東レナイロン”（登録商標）などが挙げられる。上記した高視認染料で染色可能な繊維は、単独で用いてもよく、また、複数の繊維を組み合わせて使用してもよい。
【００２５】
高視認染料で染色可能な繊維には必ずしも難燃化処理は必要ではないが、ハロゲン系やリン系難燃剤を練り込んだ繊維を用いることもできる。例えば、難燃化ポリエステル繊維として、東レ製の難燃化ポリエステル繊維“アンフラ”（登録商標）が挙げられる。
【００２６】
上記した高視認染料で染色可能な繊維のうち、風合いと堅牢度の観点から、高視認染料で染色可能な繊維としては、カチオン可染ポリエステル繊維が特に好ましく用いられる。
【００２７】
高視認染料で染色可能な繊維は、紡績糸としては単繊維繊度が０．５〜５．０ｄｔｅｘで、繊維長さは３０〜８０ｍｍであり、形状は丸断面である２０〜６０番手の紡績糸が好ましく用いられる。また、マルチフィラメントとしては、単繊維繊度が０．５〜５．０ｄｔｅｘで、フィラメント数５０〜２００本のマルチフィラメントが好ましく用いられる。
【００２８】
本発明で用いられる高視認染料は、光をあてると蛍光を発する色素をもつ染料であり、ポリエステル系繊維には分散染料が用いられ、アクリル系繊維とカチオン可染ポリエステル系繊維にはカチオン染料が用いられ、ナイロン系繊維には酸性染料がもちいられる。
【００２９】
本発明の布帛の他方の面（Ｂ面）には、自己消火性を有する難燃繊維と非溶融繊維からなる混紡糸を用いることが重要である。本発明で用いられる自己消火性を有する難燃繊維とは、燃焼時に消火性ガスを発生することで、繊維を酸素から遮断し、延焼を防ぐ繊維であり、具体的には、例えば、アクリロニトリルとハロゲン含有化合物との共重合物からなるモダクリル繊維や、ハロゲン系難燃剤やリン系難燃剤を練り込んだ難燃化ポリエステル繊維等が挙げられる。自己消火性を有する難燃繊維としては、単繊維繊度が、０．５〜５．０ｄｔｅｘで、繊維長さは３０〜８０ｍｍの繊維が好ましく用いられる。
【００３０】
本発明の自己消火性を有する難燃繊維は、初期引張張力抵抗度（ヤング率）が１５〜６５（ｃＮ／ｄｔｅｘ）の範囲のものが好ましい。上記範囲の初期引張張力抵抗度の自己消火性を有する難燃繊維を用いることにより、布帛の風合いに柔らかさを付与することができる。
【００３１】
また、本発明で用いられる非溶融繊維とは、熱により溶融せず炭化する繊維であり、具体的には、例えば、木綿、麻、ウールおよび絹などの天然繊維と、合成繊維であるレーヨンが挙げられる。中でも、木綿およびレーヨンなどのセルロース系繊維が汎用性の面で好ましく用いられる。非溶融繊維としては、単繊維繊度が０．５〜５．０ｄｔｅｘで、繊維長さは３０〜８０ｍｍの繊維が好ましく用いられる。
【００３２】
本発明において、Ｂ面に使用される糸条（混紡糸）を構成する自己消火性を有する難燃繊維と非溶融繊維の配合比率は、質量比で６０：４０〜９５：５の範囲であることが好ましく、より好ましくは７０：３０〜９０：１０の範囲である。非溶融繊維の配合比率が４０質量％より多いと、分解される可燃性ガス量が増えるために、適切に延焼を抑制することが困難となる。また、非溶融繊維の配合割合が５質量％より少なくなると、炭化による延焼抑制効果が弱まるという傾向を示す。
【００３３】
本発明におけるセルロース系繊維等の非溶融繊維は、単独では易燃性であるが、モダクリル繊維と非溶融繊維との最適比率の混紡糸では、モダクリル繊維の消火性ガスの効果と非溶融繊維自身が炭化することによる延焼を抑制する効果により、布帛全体に耐炎性を付与することができる。
【００３４】
本発明における布帛の他方の面（Ｂ面）には、自己消火性を有する難燃繊維と非溶融繊維の混紡糸以外の繊維を使用することもできるが、自己消火性を有する難燃繊維と非溶融繊維との混紡糸は、Ｂ面を構成する糸条の９０質量％以上の割合とすることが好ましい。自己消火性を有する難燃繊維と非溶融繊維との混紡糸のＢ面の構成割合は、原料糸の質量比で算出すればよい。
【００３５】
上記した非溶融繊維のうち、ソフトな風合いと吸湿性により快適な衣服を提供できることから、セルロース系繊維を用いることが好ましい。
【００３６】
本発明の布帛としては、Ａ面（表面）とＢ面（裏面）を違う素材で構成できる織物または編物で、二重織りやダブルニットで表面と裏面の糸使いを変えて作製することが好ましいが、中間層を設けた多層織物もしくは多層編物でも構わない。
【００３７】
本発明の布帛のＡ面とＢ面は、特に好ましくはタテ糸またはヨコ糸の一部を結節点とした二重織物で形成される。本発明の高視認布帛の表面として使用するＡ面が光に暴露される使用状況下でも、長くその高視認性を維持するためには、光堅牢度に劣るＢ面に用いられる繊維ができるだけＡ面側から見えないことが好ましい。二重織物における結節点の数は、タテ糸又はヨコ糸２本〜８本に対して１カ所の範囲であることが好ましい態様である。結節点の数がこの範囲より多くなると（結節点がタテ糸又はヨコ糸１本に１ケ所）、Ａ面が光に暴露される使用状況下で長くその高視認性を維持することが難しくなる。また、結節点がこの範囲より少なくなると（結節点がタテ糸又はヨコ糸９本以上に１ケ所）、耐炎性が悪くなる傾向を示す。
【００３８】
また、同じ理由から下記の式で計算できる織物のカバーファクターが１５００〜２５０００で、目付が１００〜３５０ｇ／ｍ２で、織物密度はタテとヨコがいずれも７０〜２００本／２．５４ｃｍであることが好ましい。
カバーファクター（ＣＦ）＝ｘ・ｄ１／２  ＋ｙ・ｄ’１／２
ｘ  ：織物の２．５４ｃｍ当たりの経糸本数
ｙ  ：織物の２．５４ｃｍ当たりの緯糸本数
ｄ  ：経糸の紡績糸のトータル繊度（デニール）
ｄ’  ：緯糸の紡績糸のトータル繊度（デニール）
【００３９】
図１に、本発明の布帛の二重織組織を例示説明するための模式断面図を示す。図１において、Ａ面側に配置されるヨコ糸２、４、６、８、１０、１２は、高視認染料で染色可能な繊維からなる糸条を表す。Ｂ面側に配置されるヨコ糸１、３、５、７、９、１１は、自己消火性を有する難燃繊維と非溶融繊維との混紡糸を表す。タテ糸１０２と１０４は、高視認染料で染色可能な繊維を表す。タテ糸１０１と１０３は、自己消火性を有する難燃繊維と非溶融繊維との混紡糸を表す。
【００４０】
本発明の布帛は、火災現場、災害救助活動、建設現場、道路工事現場、架線工事、化学薬品工場、機械製造工場、製鉄所、港湾、航空機誘導・整備、高速道路保全、鉄道保全、およびガソリンスタンドなどの作業服やユニフォーム等の衣料に好適に使用される。特に、消防隊員、溶接等の火気作業をする建設現場作業員、および線路保全員の作業服に最適である。本発明の布帛は、衣料として使用される際、Ａ面が表側、Ｂ面が裏側となるように使用される。
【実施例】
【００４１】
次に、実施例によって本発明を説明する。実施例および比較例における特性（測定）は、次の方法に従ったものである。【００４２】
１．難燃性：
ＬＯＩ値は、ＪＩＳ  Ｌ  １０９１（１９９９年）Ｅ法に規定された方法で、大気中で素材が燃焼するのに要する最小限度の酸素と窒素の容量を測定し、酸素＋窒素に対する酸素の比率（％）を算出した限界酸素指数を求め、２６以上を合格とした。
残炎時間は、ＩＳＯ  １５０２５（２０００年）Ａ法に規定された方法で、着火源を取り除いた後も材料自体が火炎を上げて燃え続けている時間を測定し、２秒以下を合格とした。【００４３】
２．高視認性：
ＩＳＯ  ２０４７１（２０１３年）に規定された試験を行い、蛍光イエローの色座標は、（ｘ、ｙ）：（０．３８７、０．６１０）（０．３５６、０．４９４）（０．３９８、０．４５２）（０．４６０、０．５４０）の範囲内で、輝度率βは０．７０を上回るものを合格とした。また、キセノン耐光試験後の評価も行った。【００４４】
３．耐光性：
耐候堅牢度は、ＪＩＳ  Ｌ  ０８４２（２００４年）に規定される紫外線カーボンアーク灯光による試験を行い、４級以上を合格とした。【００４５】
４．風合い
染色後の布帛の風合いについて、官能評価を行った。風合いが柔らかい（Ｓ）、普通（Ｍ）、硬い（Ｈ）の３段階で評価した。【００４６】
（実施例１）
Ａ面に、単繊維繊度が１．４５ｄｔｅｘで長さが５１ｍｍのカチオン可染ポリエステル繊維１００質量％からなる４０番紡績糸単糸を用いた。また、Ｂ面に、単繊維繊度が２．２ｄｔｅｘで長さが５１ｍｍのモダクリル繊維８０質量％と単繊維繊度が２．２ｄｔｅｘで長さが５１ｍｍのレーヨン繊維２０質量％の混紡率からなる４０番紡績糸単糸（混紡糸）を用いた。タテ糸６本に対して１本の頻度で結節点をもち、タテが１８４本／２．５４ｃｍ（Ａ面、Ｂ面とも９２本／２．５４ｃｍ）で、ヨコが１６０本／２．５４ｃｍ（Ａ面、Ｂ面とも８０本／２．５４ｃｍ）の織物密度で、図１に示した組織構造の二重織物を作成した。次に、得られた二重織物を後染めにより、カチオン染料および反応染料を用いて、ＩＳＯ  ２０４７１に規定される蛍光イエローに染色した。染色した布帛について、難燃性、高視認性、耐光性および風合いについての特性の測定結果を、表１に示す。【００４７】
（実施例２）
Ａ面に、単繊維繊度が１．４５ｄｔｅｘで長さが５１ｍｍのカチオン可染ポリエステル繊維１００質量％からなる４０番紡績糸単糸を用いた。また、Ｂ面に、単繊維繊度が２．２ｄｔｅｘで長さが５１ｍｍのモダクリル繊維９０質量％と単繊維繊度が２．２ｄｔｅｘで長さが５１ｍｍのレーヨン繊維１０質量％の混紡率からなる４０番紡績糸単糸（混紡糸）を用いた。実施例１と同様にして布帛（二重織物）を作成し、同様の色に染色した。染色した布帛について、難燃性、高視認性、耐光性および風合いについての特性の測定結果を、表１に示す。【００４８】
（実施例３）
Ａ面に、単繊維繊度が１．４５ｄｔｅｘで長さが５１ｍｍのカチオン可染ポリエステル繊維１００質量％からなる４０番紡績糸単糸を用いた。また、Ｂ面に、単繊維繊度が２．２ｄｔｅｘで長さが５１ｍｍのモダクリル繊維９５質量％と単繊維繊度が２．２ｄｔｅｘで長さが５１ｍｍのレーヨン繊維５質量％の混紡率からなる４０番紡績糸単糸（混紡糸）を用いた。実施例１と同様にして布帛（二重織物）を作成し、同様の色に染色した。染色した布帛について、難燃性、高視認性、耐光性および風合いについての特性の測定結果を、表１に示す。【００４９】
（実施例４）
Ａ面に、単繊維繊度が１．４５ｄｔｅｘで長さが５１ｍｍのポリエステル繊維１００質量％からなる４０番紡績糸単糸を用いた。また、Ｂ面に、単繊維繊度が２．２ｄｔｅｘで長さが５１ｍｍのモダクリル繊維９５質量％と単繊維繊度が２．２ｄｔｅｘで長さが５１ｍｍのレーヨン繊維５質量％の混紡率からなる４０番紡績糸単糸（混紡糸）を用いた。実施例１と同様にして布帛（二重織物）を作成し、分散染料を用いて同様の色に染色した。染色した布帛について、難燃性、高視認性、耐光性および風合いについての特性の測定結果を、表１に示す。【００５０】
（実施例５）
Ａ面に、単繊維繊度が１．４５ｄｔｅｘで長さが５１ｍｍのナイロン繊維１００質量％からなる４０番紡績糸単糸を用いた。また、Ｂ面に、単繊維繊度が２．２ｄｔｅｘで長さが５１ｍｍのモダクリル繊維９５質量％と単繊維繊度が２．２ｄｔｅｘで長さが５１ｍｍのレーヨン繊維５質量％の混紡率からなる４０番紡績糸単糸（混紡糸）を用いた。実施例１と同様にして布帛（二重織物）を作成し、酸性染料を用いて同様の色に染色した。染色した布帛について、難燃性、高視認性、耐光性および風合いについての特性の測定結果を、表１に示す。【００５１】
（比較例１）
Ａ面に、単繊維繊度が１．４５ｄｔｅｘで長さが５１ｍｍのカチオン可染ポリエステル繊維８０質量％と単繊維繊度が２．２ｄｔｅｘで長さが５１ｍｍのモダクリル繊維２０質量％からなる４０番紡績糸単糸を用いた。また、Ｂ面に、単繊維繊度が２．２ｄｔｅｘで長さが５１ｍｍのモダクリル繊維８０質量％と単繊維繊度が１．４５ｄｔｅｘで長さが５１ｍｍのカチオン可染ポリエステル繊維２０質量％の混紡率からなる４０番紡績糸単糸（混紡糸）を用いた。実施例１と同様にして布帛（二重織物）を作成し、同様の色に染色した。染色した布帛について、難燃性、高視認性、耐光性および風合いについての特性の測定結果を、表１に示す。【００５２】
（比較例２）
Ａ面に、単繊維繊度が１．４５ｄｔｅｘで長さが５１ｍｍのカチオン可染ポリエステル繊維１００質量％からなる４０番紡績糸単糸を用いた。また、Ｂ面に、単繊維繊度が２．２ｄｔｅｘで長さが５１ｍｍのモダクリル繊維８０質量％と単繊維繊度が１．４５ｄｔｅｘで長さが５１ｍｍのカチオン可染ポリエステル繊維２０質量％の混紡率からなる４０番紡績糸単糸（混紡糸）を用いた。実施例１と同様にして布帛（二重織物）を作成し、同様の色に染色した。染色した布帛について、難燃性、高視認性、耐光性および風合いについての特性の測定結果を、表１に示す。【００５３】
（比較例３）
Ａ面に、単繊維繊度が１．４５ｄｔｅｘで長さが５１ｍｍのカチオン可染ポリエステル繊維１００質量％からなる４０番紡績糸単糸を用いた。また、Ｂ面に、単繊維繊度が２．５ｄｔｅｘで長さが５１ｍｍのメタアラミド繊維９５質量％と単繊維繊度が２．２ｄｔｅｘで長さが５１ｍｍのレーヨン繊維５質量％の混紡率からなる４０番紡績糸単糸（混紡糸）を用いた。実施例１と同様にして布帛（二重織物）を作成し、同様の色に染色した。染色した布帛について、難燃性、高視認性、耐光性および風合いについての特性の測定結果を、表１に示す。【００５４】
【表１】
2016152814.tif 000003
【００５５】
これら上記の実施例１〜５で得られた布帛は、ＪＩＳ  Ｌ  １０９１Ｅ法で測定したＬＯＩ値（限界酸素指数）が、一般に難燃繊維と言われる２６以上である。また、国際的な耐炎性規格であるＩＳＯ  １４１１６に規定されるＩＳＯ  １５０２５Ａ法により測定された、残炎時間が２秒以内であり、火炎が試験片の上端と両端に達しないことが確認できた。
また、これらの実施例１〜５で得られた布帛は、ＩＳＯ  ２０４７１規格に規定される色度座標内の蛍光イエローに輝度率βが０．７０以上で染色可能であり、ＩＳＯ  １０５−Ｂ０２によるキセノン耐光試験後も上記の色度座標内を維持しＩＳＯ  ２０４７１規格の要求事項を満たすことを確認した。
さらに、実施例１〜５の布帛は、ＪＩＳ  Ｌ  ０８４２に規定されるカーボンアークによる耐光堅牢度試験でも４級を満たすとともに、風合いも普通以上であった。耐光堅牢度および風合いの観点から、布帛のＢ面であっても耐光堅牢度および風合いに劣るアラミド（比較例３）を用いることが不適であることが確認できた。
【符号の説明】
【００５６】
１、３、５、７、９、１１：ヨコ糸（自己消火性を有する難燃繊維と非溶融繊維とが混紡された糸条）
２、４、６、８、１０、１２：ヨコ糸（高視認染料で染色可能な繊維からなる糸条）
１０１、１０３：タテ糸（自己消火性を有する難燃繊維と非溶融繊維とが混紡された糸条）
１０２、１０４：タテ糸（高視認染料で染色可能な繊維からなる糸条）
Ａ：Ａ面
Ｂ：Ｂ面
【図１】
2016152814.tif 000004
【国際調査報告】
2016152814.tif 000005
2016152814.tif 000006
2016152814.tif 000007
2016152814.tif 000008